(57)【要約】      （修正有）【課題】透明性と密着性に優れ、加熱処理した際に、フィルムの曇価上昇が極めて小さく、滑り性、耐ブロッキング性、寸法安定性に優れ、かつ干渉斑の目立たない高品位の光学用積層ポリエステルフィルムを提供する。【解決手段】実質的に粒子を含有しないポリエステル層（Ａ層）を基材とし、前記基材の両面に共重合ポリエステルを含む組成物からなるポリエステル層（Ｂ層）を積層し、さらにはＢ層の少なくとも片面に密着性改質樹脂と粒子を含む組成物からなる密着性改質層（Ｃ層）を設けてなる積層ポリエステルフィルムであって、面方向屈折率（（Ｎｘ(長手方向屈折率)＋Ｎｙ（幅方向屈折率））／２）が１．５７〜１．６３であり、かつ、下記式（１）、（２）、（３）を満足する（Ｉ）℃、（II）℃、（III）℃の吸熱融解ピークを有する。    ２００＜Ｉ≦II≦III＜２６５    ・・・  （１）    ８＜（III−II）＜３５          ・・・  （２）    ２５＜（III−Ｉ）＜５８        ・・・  （３）【選択図】図１
2006181997.tif 000002
【特許請求の範囲】
【請求項１】
実質的に粒子を含有しないポリエステル層（Ａ層）を基材とし、前記基材の両面に共重合ポリエステルを含む組成物からなるポリエステル層（Ｂ層）を積層し、さらにはＢ層の少なくとも片面に密着性改質樹脂と粒子を含む組成物からなる密着性改質層（Ｃ層）を設けてなる積層ポリエステルフィルムであって、面方向屈折率（（Ｎｘ(長手方向屈折率)＋Ｎｙ（幅方向屈折率））／２）が１．５７〜１．６３であり、かつ（Ｉ）℃、（II）℃、（III）℃の温度において吸熱融解ピークを有し、それぞれのピーク温度は５℃／分で３０℃から３００℃に加熱して示差走査熱量計（ＤＳＣ）により測定され、下記式（１）、（２）、（３）を満足することを特徴とする光学用二軸配向積層ポリエステルフィルム。
２００＜Ｉ≦II≦III＜２６５    ・・・  （１）
８＜（III−II）＜３５          ・・・  （２）
２５＜（III−Ｉ）＜５８        ・・・  （３）
【請求項２】
基材の両面に積層されるポリエステル層（Ｂ層）に含まれる重合ポリエステルが、（ａ）エチレングリコール、（ｂ）分岐状脂肪族グリコール成分又は脂環族グリコールを含むグリコール成分とから構成さることを特徴とする請求項１記載の光学用二軸配向積層ポリエステルフィルム。
【請求項３】
前記積層ポリエステルフィルムは、１７０℃で１０分間加熱後のヘイズの上昇値が１％以下であることを特徴とする請求項１又は２記載の光学用二軸配向積層ポリエステルフィルム。
【請求項４】
前記積層ポリエステルフィルムは、全光線透過率が９０％以上で、かつヘイズが１％以下であることを特徴とする請求項１、２又は３記載の光学用二軸配向積層ポリエステルフィルム。
【請求項５】
前記積層ポリエステルフィルムの静摩擦係数μｓが１．０以下であることを特徴とする請求項１、２、３又は４記載の光学用二軸配向積層ポリエステルフィルム。
【請求項６】
幅方向及び長手方向の熱収縮率が１．８％以下であることを特徴とする請求項１、２、３、４又は５記載の光学用二軸配向積層ポリエステルフィルム。
【請求項７】
請求項１、２、３、４、５又は６記載の積層ポリエステルフィルムのＣ層の表面に、紫外線硬化型又は電子線硬化型アクリル系樹脂からなる硬化物層（Ｄ層）を設けてなることを特徴とする光学用二軸配向積層ポリエステルフィルム。
【発明の詳細な説明】
【技術分野】
【０００１】
本発明は、アクリル系樹脂層を積層した際にアクリル系樹脂層との密着性に優れ、干渉斑が目立たず、後加工における加熱処理においても極めてヘイズの上昇が小さい、透明性に優れた光学用二軸配向積層ポリエステルフィルム（以下、単に光学用積層ポリエステルフィルムと略することがある）に関するものである。
【背景技術】
【０００２】
タッチパネル、コンピューター、テレビ、液晶表示装置等のディスプレイ、装飾材等の前面には、透明プラスチックフィルムからなる基材に、電子線、紫外線又は熱硬化系の樹脂からなるハードコート層を積層させてなるハードコートフィルムが使用されている。また、基材の透明プラスチックフィルムとしては、透明な二軸配向ポリエステルフィルムが一般的に用いられ、基材のポリエステルフィルムとハードコート層との密着性を向上させるために、これらの中間層として密着性改質層を設けられる場合が多い。
【０００３】
前記のハードコートフィルムには、温度、湿度、光に対する耐久性、透明性、耐薬品性、耐擦傷性、防汚性等が求められている。また、ハードコートフィルムには、ディスプレイや装飾材などに用いられることから、視認性や意匠性が要求されている。そのため、任意の角度から見たときの反射光によるぎらつきや虹彩状色彩等を抑えるため、ハードコート層の上層に、高屈折率層と低屈折率層を相互に積層した多層構造の反射防止層を設けることが一般的に行われている。
【０００４】
しかしながら、ディスプレイや装飾材などの用途では、近年、さらには大画面化（大面積化）及び高級性が求められ、それにともなって特に蛍光灯下での虹彩状色彩（干渉縞）の抑制に対する要求レベルが高くなってきている。また、蛍光灯は昼光色の再現性のため３波長形が主流となってきており、より干渉縞が出やすくなっている。さらには、反射防止層の簡素化によるコストダウン要求も高くなってきている。そのため、ハードコートフィルムのみでも干渉縞をできるだけ抑制することが求められている。
【０００５】
ハードコートフィルムの虹彩状色彩（干渉縞）は、基材のポリエステルフィルムの屈折率（例えば、ＰＥＴでは１．６２）とハードコート層の屈折率（例えば、アクリル樹脂では１．４９）との差が大きいため発生すると考えられている。この屈折率差を小さくして干渉縞の発生を防止するために、ハードコート層に金属酸化物微粒子を添加することにより、ハードコート層の屈折率を高くする方法が開示されている（例えば、特許文献１を参照）。
【特許文献１】特開平７−１５１９０２号公報
【０００６】
しかしながら、ハードコート層への金属酸化物微粒子の添加により、ハードコート層本来の機能である透明性、耐薬品性、耐擦傷性、防汚性等が低下する。また、かかるハードコート層の上にさらには反射防止層を設けた場合は、ハードコート層の屈折率の変化に合わせた、反射防止層の最適化が必要になる。
【０００７】
また、ハードコート層の干渉縞を抑制する他の方法として、フィルム等の厚み斑に着目して干渉縞の幅又は面積比を規定した発明が開示されている（例えば、特許文献２及び３を参照）。さらには、フィルム自体の裏面反射率に着目して、裏面反射率を抑えて、特定の硬度のハードコートを積層する方法も開示されている（例えば、特許文献４を参照）。
【特許文献２】特開２００１−７１４３９号公報
【特許文献３】特開２００２−２４１５２７号公報
【特許文献４】特開２００２−２１０９０６号公報
【０００８】
しかしながら、特許文献２及び３に記載の方法では、各層の厚みを厳密に制御することが必要であり、生産性の点から問題がある。また、特許文献４に記載の方法では、裏面反射率を小さくするために、ハードコートフィルムのハードコート層の反対面に特定屈折率と特定厚みを有するコート層を設けることが必要である。
【０００９】
二軸配向ポリエステルフィルムは、優れた透明性、寸法安定性、耐薬品性から各種光学用フィルムとして多く利用されている。特に、液晶表示装置に用いられるプリズムレンズシート用のベースフィルムやタッチパネル用ベースフィルム、拡散板用ベースフィルム、ＡＲ（アンチリフレクション）フィルム用のベースフィルムやＣＲＴ用の破砕防止フィルム、及び、プラズマディスプレイパネル用フィルター等の用途は、優れた強度、寸法安定性が要求されるため、１００μｍ以上の比較的厚手のフィルムが好適に用いられる。このような光学用フィルムに用いられる基材フィルムは、優れた透明性と、ハードコート加工時に用いられるアクリル系樹脂と基材ポリエステルフィルムに優れた密着性が要求されるほか、ハードコート加工等に耐えられる熱安定性に優れ、曇価上昇が小さく、かつ干渉斑が目立たないことが望まれる。
【００１０】
ところが、一般に例えば二軸配向ポリエステルフィルムに密着性改質層、ハードコート層が順次積層されている場合、ハードコート表面での反射光とハードコート層と密着性改質層界面及び、密着性改質層と二軸配向ポリエステルフィルム界面での反射光の光路差によって生じる干渉斑が存在し、この干渉斑は密着性改質層と基材フィルムの界面との屈折率の差が大きいほどまた、密着性改質層表面あるいは基材フィルム表面が平滑であるほど鮮明に見える。この干渉斑は、ディスプレイの電源がＯＦＦ時に特に目立ちやすい傾向にあり、プラズマディスプレイパネル用フィルターやＣＲＴ用破砕防止フィルムなどにおいて、ディスプレイの品位を損ねる要因となっていた。また、ＬＣＤ用拡散板における裏面のクリアコート等として用いた場合においても干渉斑の低減が求められるようになってきている。
【００１１】
一方、基材フィルムには、一般に、滑り性を良好にするため（易滑性）、不活性無機粒子等が含有される。しかしながら、これらの粒子をポリエステルフィルムに含有させると、フィルム表面の凹凸により、易滑性付与だけではなく、前記の干渉斑も目立ちにくくなるが、反面、光学用ポリエステルフィルム基材の最も重要な特性である透明性を阻害する傾向にある。すなわち、高い透明性を有しつつ、干渉斑を低減することは極めて困難であった。
【００１２】
ディスプレイの視認性向上のため、実質粒子を含まない基材フィルムに粒子を含む密着性改良層を積層した二軸延伸ポリエステルフィルム（東洋紡績社製、、商品名コスモシャインＡ４３００）の片面にハードコート層、高屈折率帯電防止層、低屈折率層を順次積層した光学積層フィルムが提案されている（例えば、特許文献５を参照）。しかしながら、特許文献５に記載の構成では、反射防止性の向上は認められるものの、前記干渉斑についてはほとんど改善効果が認められなかった。
【特許文献５】特開２００２−２６７８０４号公報
【００１３】
この原因は、下記のように推察している。
一般に、二軸延伸ポリエステルフィルムのアッベ屈折率計による屈折率は、フィルムの厚み方向で１．４９〜１．５０、フィルムの面方向は１．６５〜１．６８である。平面波である可視光線の反射率は、後者の面方向の屈折率に大きく影響される。一方、密着性改良層の屈折率は一般に１．５５以下なので、基材フィルムの面方向と密着性改良層との屈折率の差は依然大きい。そのため、反射率が大きいため、干渉斑を抑制できていないと推察される。
【００１４】
また、プリズム加工やハードコート加工、拡散層形成加工に際して１００〜１５０℃の加熱が必要となる場合がある。さらには、熱寸法安定性向上のためアニール処理をする場合もある。しかし、この工程を経た、従来の二軸延伸されたポリエチレンテレフタレートを基材とした光学用易接着フィルムは、ポリエチレンテレフタレート樹脂に含まれる代表的な低分子量物である環状３量体がフィルム表面に析出し、それにより曇価の上昇や白色状の外観欠点が発生するという問題があった。これらは、得られた製品の視認性低下や品位低下につながることから、改善が強く望まれていた。
【００１５】
そのため、フィルム中の環状３量体をフィルム表面に析出することを抑制するために、３層の積層構造からなる積層ポリエステルフィルムの両外層に、固相重合処理したポリエステル樹脂を使用する方法が提案されている（例えば、特許文献６を参照）。この方法によれば、加熱処理後の曇価上昇の抑制効果は確かにあるが、干渉斑の改善効果は認められない。また、固相重合処理したポリエステル樹脂を用いた場合、光学用途では好ましくないとされている黄色味を帯びた色調になりやすいという問題もある。
【００１６】
本発明において、加熱処理による曇価上昇抑制効果は、共重合ポリエステルの結晶性が低いがゆえに、加熱処理時に基材から析出される曇価上昇の原因となる環状３量体を、基材の両面に積層した共重合ポリエステル層で吸収する効果があるためと推察される。
【発明の開示】
【発明が解決しようとする課題】
【００１７】
本発明の目的は、前記問題点に鑑み、少なくとも片面に密着性改質層が必要な光学用フィルム用途において、透明性と密着性に優れ、特に紫外線硬化型又は電子線硬化型のアクリル樹脂からなる硬化物層を加熱処理して設ける際に、フィルムの曇価上昇が極めて小さく、滑り性、耐ブロッキング性、寸法安定性に優れ、かつ干渉斑の目立たない高品位の光学用二軸配向積層ポリエステルフィルムを提供することにある。
【課題を解決するための手段】
【００１８】
前記の課題を解決することができた光学用二軸配向積層ポリエステルフィルムとは、以下の通りである。
すなわち、本発明の光学用二軸配向積層ポリエステルフィルムは、実質的に粒子を含有しないポリエステル層（Ａ層）を基材とし、前記基材の両面に共重合ポリエステルを含む組成物からなるポリエステル層（Ｂ層）を積層し、さらにはＢ層の少なくとも片面に密着性改質樹脂と粒子を含む組成物からなる密着性改質層（Ｃ層）を設けてなる積層ポリエステルフィルムであって、面方向屈折率（（Ｎｘ(長手方向屈折率)＋Ｎｙ（幅方向屈折率））／２）が１．５７〜１．６３であり、かつ（Ｉ）℃、（II）℃、（III）℃の温度において吸熱融解ピークを有し、それぞれのピーク温度は５℃／分で３０℃から３００℃に加熱して示差走査熱量計（ＤＳＣ）により測定され、下記式（１）、（２）、（３）を満足することを特徴とする。
２００＜Ｉ≦II≦III＜２６５    ・・・  （１）
８＜（III−II）＜３５          ・・・  （２）
２５＜（III−Ｉ）＜５８        ・・・  （３）
【００１９】
この場合において、基材の両面に積層されるポリエステル層（Ｂ層）に含まれる重合ポリエステルが、（ａ）エチレングリコール、（ｂ）分岐状脂肪族グリコール成分又は脂環族グリコールを含むグリコール成分とから構成されることが好ましい。
【００２０】
また、前記光学用二軸配向積層ポリエステルフィルムは、１７０℃で１０分間加熱後のヘイズの上昇値が１％以下であることが好ましい。
【００２１】
また、前記光学用二軸配向積層ポリエステルフィルムは、全光線透過率が９０％以上で、かつヘイズが１％以下であることが好ましい。
【００２２】
また、前記光学用二軸配向積層ポリエステルフィルムの静摩擦係数μｓが１．０以下であることが好ましい。
【００２３】
また、前記光学用二軸配向積層ポリエステルフィルムは、幅方向及び長手方向の熱収縮率が１．８％以下であることが好ましい。
【００２４】
また、前記光学用二軸配向積層ポリエステルフィルムのＣ層の表面に、紫外線硬化型又は電子線硬化型アクリル系樹脂からなる硬化物層（Ｄ層）を設けてなることを特徴とする。
【００２５】
前記の（III）℃の温度における融解ピークは、主にＡ層、Ｂ層に用いられるホモのポリエステルに関するものであり、（II）℃の温度における融解ピークは、主にＢ層に用いられる共重合ポリエステル、又は該共重合ポリエステルと上記記述のホモのポリエステルとの混合体に関するものである。また、（Ｉ）℃の温度における融解ピークは幅方向延伸後の熱固定での熱処理により安定化した結晶の融解と考えられる熱履歴を示すものである。
【００２６】
また、前記の式（２）においては、８〜３５℃の範囲である。さらには下限が１０℃、上限が３０℃の範囲であることがより好ましい。上記値が８℃未満の場合、干渉縞低減効果に乏しく、また、３５℃より大きい場合には、Ｂ層の弾性率が極端に低下するため滑りが悪くなり、キズ、ブロッキングなどの問題を生じる。
【００２７】
前記の式（３）においては、２５〜５８℃の範囲である。さらには下限が３０℃、上限が５０℃の範囲であることがより好ましい。上記値が２５℃未満の場合、Ｂ層の弾性率が極端に低下するため滑りが悪くなり、キズ、ブロッキングなどの問題を生じる。また、５８℃よりも大きい場合には、加熱時の熱収縮率が大きくなり問題となる。
【発明の効果】
【００２８】
本発明の光学用二軸配向積層ポリエステルフィルムは、実質的に粒子を含有しない二軸配向ポリエステルフィルム（Ａ層）を基材とし、前記基材の両面に特定の共重合ポリエステルを含む組成物からなるポリエステル層（Ｂ層）を積層し、さらにはＢ層の少なくとも片面に密着性改質樹脂と粒子を含む組成物からなる密着性改質層（Ｃ層）を設けてなる構成されているため、透明性に優れ、かつ紫外線硬化型又は電子線硬化型アクリル系樹脂からなる硬化物層（Ｄ）を加熱処理して積層した際に、該硬化物層（Ｄ）との密着性に優れ、曇価上昇が極めて小さく、かつ干渉斑が目立たないという利点がある。
【発明を実施するための最良の形態】
【００２９】
以下、本発明の光学用二軸配向積層ポリエステルフィルムを詳細に説明する。
本発明に用いる共重合ポリエステルとは、芳香族ジカルボン酸成分と、エチレングリコール及び、分岐状脂肪族グリコール及び／又は脂環族グリコールを含むグリコール成分とから構成された共重合ポリエステルを基材フィルム原料の一部として、あるいは１００質量％使用する。
【００３０】
前記共重合ポリエステルは、芳香族ジカルボン酸成分が主としてテレフタル酸又はそのエステル形成性誘導体からなるが、全ジカルボン酸成分に対するテレフタル酸成分の量は７０モル％以上、好ましくは８５モル％以上、特に好ましくは９５モル％以上、とりわけ好ましくは１００モル％である。
【００３１】
また、分岐状脂肪族グリコールとしては、例えば、ネオペンチルグリコール、１，２−プロパンジオール、１，２−ブタンジオールなどが例示される。脂環族グリコールとしては、１，４−シクロヘキサンジメタノール、トリシクロデカンジメチロールなどが例示される。これらのなかでも、ネオペンチルグリコールや１，４−シクロヘキサンジメタノールが特に好ましく、本発明の課題であるハードコート層積層時の干渉斑低減、後加工時における曇価上昇の低減の点からも好ましい。
【００３２】
さらには、必要に応じて、前記共重合ポリエステルに下記のようなジカルボン酸成分及び／又はグリコール成分を１種又は２種以上を共重合成分として併用してもよい。
テレフタル酸又はそのエステル形成性誘導体とともに併用することができる他のジカルボン酸成分としては、（１）イソフタル酸、２，６−ナフタレンジカルボン酸、ジフェニル−４，４’−ジカルボン酸、ジフェノキシエタンジカルボン酸、ジフェニルスルホンジカルボン酸、５−ナトリウムスルホイソフタル酸、フタル酸等の芳香族ジカルボン酸又はそれらのエステル形成性誘導体、（２）シュウ酸、コハク酸、アジピン酸、セバシン酸、ダイマー酸、マレイン酸、フマル酸、グルタル酸等の脂肪族ジカルボン酸又はそれらのエステル形成性誘導体、（３）シクロヘキサンジカルボン酸等の脂環族ジカルボン酸又はそれらのエステル形成性誘導体、（４）ｐ−オキシ安息香酸、オキシカプロン酸等のオキシカルボン酸又はそれらのエステル形成性誘導体等が挙げられる。
【００３３】
一方、エチレングリコール及び、分岐状脂肪族グリコール及び／又は脂環族グリコールとともに併用することができる他のグリコール成分としては、例えば１，３−プロパンジオール、１、４−ブタンジオール、ペンタンジオール、ヘキサンジオール等の脂肪族グリコール、ビスフェノールＡ、ビスフェノールＳなどの芳香族グリコール及びそれらのエチレンオキサイド付加物、ジエチレングリコール、トリエチレングリコール等が挙げられる。さらには、必要に応じて、前記共重合ポリエステルに、さらにはトリメリット酸、トリメシン酸、トリメチロールプロパン等の多官能化合物を共重合させることもできる。
【００３４】
前記共重合ポリエステルを製造する際に用いる触媒としては、例えば、アルカリ土類金属化合物、マンガン化合物、コバルト化合物、アルミニウム化合物、アンチモン化合物、チタン化合物、チタン／ケイ素複合酸化物、ゲルマニウム化合物などが使用できる。これらのなかでも、アルミニウム化合物、アンチモン化合物、ゲルマニウム化合物が触媒活性の点から好ましい。前記共重合ポリエステルを製造する際に、熱安定剤としてリン化合物を添加してもよい。熱安定剤を用いる場合は、例えばリン酸、亜リン酸などが好ましい。
【００３５】
また、前記共重合ポリエステルは、機械的強度、製膜安定性の点から、固有粘度が０．５０ｄｌ／ｇ以上であることが好ましく、さらには好ましくは０．５５ｄｌ／ｇ以上、特に好ましくは０．６０ｄｌ／ｇ以上である。固有粘度が０．５０ｄｌ／ｇ未満では、フィルム製造時に破断が発生しやすくなり生産性が低下する傾向がある。
【００３６】
また、本発明に用いる共重合ポリエステルは、例えばグリコール成分として、エチレングリコール（ＥＧ）とネオペンチルグリコール（ＮＰＧ）とを主たる構成成分とした場合、前記ＮＰＧ成分は、全グリコール成分に対して１〜４０モル％であることが好ましい。
さらには全グリコール成分に対するＮＰＧの組成比は、９モル〜２８モル％、さらには、１２〜２５モル％とすることがより好ましい。上記組成比が９モル％未満の場合、干渉縞低減効果が乏しく、また２８モル％より高い場合は、Ｂ層の弾性率が極端に低下するため滑りが悪くなり、キズ、ブロッキングなどの問題を生じる。
【００３７】
ＮＰＧの組成比が１モル％未満では、本発明の積層フィルムとして用いた場合、干渉斑低減効果が得られない。一方、ＮＰＧの組成比が４０モル％を超えると、重合度が上がりにくくなり、所定の固有粘度に到達するまでに著しく時間を要する。そのため、その間の熱履歴により色調が悪化する。また、ＮＰＧの組成比が高すぎると、所定の粘度に到達しない場合もある。さらには、得られた共重合ポリエステルからフィルムを製造した場合、該フィルムは熱収縮率が高くなりすぎたり、力学的強度の低下が生じたりする。
【００３８】
また、本発明に用いるポリエチレンテレフタレート樹脂、及び、共重合ポリエステルの製造時に、本発明の目的を妨げない限り、酸化安定剤、ＵＶ吸収剤、などを必要に応じて添加してもよい。
【００３９】
本発明のＢ層に用いる樹脂、及びＡ層、Ｃ層に必要に応じてブレンドする樹脂には、実質的に粒子を含有しないポリエチレンテレフタレートを用いる。前記の「基材フィルム中に実質的に粒子を含有しない」とは、例えば無機粒子の場合、ケイ光Ｘ線分析で無機元素を定量した場合に検出限界以下となる含有量を意味する。これは意識的に粒子を密着性改質層に粒子を添加させなくても、外来異物由来のコンタミ成分などが混入する場合があるためである。
【００４０】
また、本発明のポリエステル系フィルムに使用する樹脂ペレットの固有粘度は、０．４５〜０．７５ｄｌ／ｇの範囲が好ましい。固有粘度が０．４５ｄｌ／ｇよりも低いと、フィルム製造時の破断が多発しやすくなり、耐引き裂き性も悪化する傾向がある。一方、固有粘度が０．７５ｄｌ／ｇより大きいと、濾圧上昇が大きくなり高精度濾過が困難となる傾向がある。
【００４１】
本発明で使用する二軸延伸ポリエステルフィルムは、優れた強度、寸法安定性、取り扱いやすさが要求されるため、厚みが５０μｍ以上、さらには好ましくは１００μｍ以上のフィルムが好適である。
【００４２】
Ａ層及びＣ層の厚みは特に限定されないが、Ａ層の両側に積層されたＢ層の厚みの合計はフィルム全体の厚みの３〜３０％、さらには５〜２０％の範囲とすることが好ましい。この値が３％未満の場合、加熱処理による曇価上昇抑制効果が十分でなく、へイズ上昇を伴う。また、この値が３０％より大きくなると、熱収縮率が大きくなり好ましくない。さらには、Ａ層の両側に積層されたＢ層のそれぞれの層の厚みの差は２μｍ以下が好ましい。２μｍ以上では良好な平面性が得られず、また加熱時の反りが問題となる。本発明では、高い透明性を確保するために、フィルム基材中に易滑性を付与するための粒子を含有させないことが好ましい。
【００４３】
フィルム基材中に易滑性付与を目的とした粒子は添加されていなくてもインラインで積層される密着性改質層に均一な粒径の微小粒子含有により滑り性をもたせておけば、良好な巻き取り性、キズ発生防止機能を付与できるため、ポリエステル系基材フィルム中への粒子の添加は不要である。
【００４４】
ポリエステル原料（ペレット）を移送するには、通常、所定の配管を用いて空送で行われる。この際に用いられる空気は、埃混入防止のため、ＨＥＰＡフィルターを用い、清浄化された空気を用いることが好ましい。該ＨＥＰＡフィルターは、公称濾過精度０．５μｍ以上の埃を９５％以上カットの性能を有するフィルターを用いるのが好ましい。
【００４５】
Ａ層及びＣ層用ポリエステル原料として前記共重合ポリエステルと必要に応じてポリエチレンテレフタレートペレットを所定の割合で混合し、Ｂ層用としてポリエチレンテレフタレートペレットをそれぞれ乾燥した後、公知の溶融押出機に供給し、スリット状のダイからシート状に押出し、キャスティングロール上で冷却固化させて、未延伸フィルムを形成する。
【００４６】
この場合、溶融押出しの際、溶融樹脂が約２８０℃に保たれた任意の場所で、樹脂中に含まれる異物を除去するために高精度濾過を行うことが好ましい。
溶融樹脂の高精度濾過に用いられる濾材は、特に限定されないが、ステンレス焼結体の濾材は、Ｓｉ、Ｔｉ、Ｓｂ、Ｇｅ、Ｃｕを主成分とする凝集物及び高融点有機物の除去性能に優れるので、好ましい。
【００４７】
さらには、濾材の濾過粒子サイズ（初期濾過効率：９５％）は、２０μｍ以下、特に１５μｍ以下が好ましい。濾材の濾過粒子サイズ（初期濾過効率：９５％）が２０μｍを超えると、２０μｍ以上の大きさの異物が十分除去できない。
濾材の濾過粒子サイズ（初期濾過効率：９５％）が２０μｍ以下の濾材を用いて溶融樹脂の高精度濾過を行うことにより、生産性が低下する場合があるが、粗大粒子による突起の少ないフィルムを得る上で重要な工程である。
【００４８】
より具体的には、各層用のポリエステル原料を乾燥したのち、公知の溶融積層用押出機に供給し、スリット状のダイからシート状に押出し、キャスティングロール上で冷却固化せしめて未延伸フィルムを作る。すなわち、２台の押出機、３層のマニホールド又は合流ブロックを用いて、各層を構成するフィルム層を積層し、口金から２層のシートを押出し、キャスティングロールで冷却して未延伸フィルムを作る。この場合、溶融押出しの際、溶融樹脂が約２８０℃に保たれた任意の場所で、樹脂中に含まれる異物を除去するために前記のように高精度濾過を行うことが好ましい。
【００４９】
得られた未延伸シートを８０〜１２０℃に加熱したロールで長手方向に２．５〜５．０倍延伸して、一軸配向ＰＥＴフィルムを得る。本発明の光学用二軸配向積層ポリエステルフィルムを得るには、一軸延伸後の屈折率ΔＮｘを０．０３〜０．１２、さらには０．０５〜０．０８以下の範囲とすることが好ましい。なお、ΔＮｘは、下記式で表されるパラメータである。
ΔＮｘ＝Ｎｘ−（Ｎｙ＋Ｎｚ）／２
【００５０】
このΔＮｘの値が０．０４よりも小さい場合、フィルムの厚み均一性が悪化する。また、０．１２よりも大きい場合、二軸延伸後の面方向屈折率が大きくなるため、干渉縞が目立ち好ましくない。
【００５１】
その後、少なくとも片面に密着性改質層を塗布し、さらには、フィルムの端部をクリップで把持して、８０〜１８０℃に加熱された熱風ゾーンに導き、乾燥後、幅方向に２．５〜５．０倍に延伸する。引き続き、１８０〜２４５℃の熱処理ゾーンに導き、１〜６０秒間の熱処理を行い、結晶配向を完了させる。
【００５２】
この時の熱処理ゾーン温度は、干渉縞低減効果を左右する重要な項目である。熱処理ゾーンの温度は、該発明の請求項に記載してある溶融ピーク温度（II）℃±２０℃、好ましくは（II）℃±１５℃にするのが好ましい。このように熱処理温度を融解ピーク温度（II）℃付近にすることで、中間層のホモのポリエステル層は結晶化が進み、弾性率が向上するとともに熱収縮特性は低下し、安定したフィルム物性を与え、最外層は融解ピークに近い温度にさらされるため、結晶配向化が崩壊の方向へ進み、最外層の屈折率が低下し、干渉縞を低減させる。つまり、根本的なフィルム特性は中間層で、干渉縞などの光学特性は最外層でコントロールされる。
【００５３】
上記の熱処理ゾーンの温度が（II）℃−２０℃よりも低くなると、フィルム自身の熱収
縮率が大きくなるとともに、干渉縞低減効果も十分でない。また、（II）℃＋２０℃より
も高くなると、最外層の配向崩壊が進みすぎ、弾性率が極端に低下するため滑りが悪くなり、キズ、ブロッキングなどの問題を生じる。
【００５４】
また、この熱固定処理工程中で、必要に応じて、幅方向又は長手方向に１〜１２％の弛緩処理を施してもよい。この弛緩処理時の温度は１４０〜２３０℃の範囲で任意に設定できるが、１６０〜２００℃とすることがフィルムの収縮特性と平面性維持の観点からより好ましい。
【００５５】
上記密着性改質層を塗布するには、公知の任意の方法で行うことができる。例えばリバースロール・コート法、グラビア・コート法、キス・コート法、ロールブラッシュ法、スプレーコート法、エアナイフコート法、ワイヤーバーバーコート法、パイプドクター法、含浸・コート法及びカーテン・コート法などが挙げられ、これらの方法を単独であるいは組み合わせて行うことができる。
【００５６】
上記塗布液を塗布する工程は、通常の塗布工程、すなわち二軸延伸し熱固定した基材フィルムに塗布する工程でもよいが、該フィルムの製造工程中に塗布するのが好ましい。さらには好ましくは結晶配向が完了する前の基材フィルムに塗布する。水溶液中の固形分濃度は通常３０質量％以下であり、好ましくは１０質量％以下である。該水性塗布液は、走行しているフィルム１ｍ2あたり０．０１〜５ｇ、好ましくは０．２〜４ｇが付着されるように塗工される。該水性塗布液が塗布されたフィルムは、延伸及び熱固定のためにテンターに導かれ、そこで加熱されて、熱架橋反応により安定な被膜を形成し、ポリエステル系績層フィルムとなる。十分な赤外線吸収層やハードコート層との密着性を得るためには、この時のコート量がフィルム１ｍ2あたり０．０１ｇ／ｍ2以上であって、１００℃、１分以上の熱処理が必要である。上記、塗布液を塗布する際のクリーン度は、埃の付着を少なくするため、クラス１０００以下が好ましい。
【００５７】
本発明のハードコート用二軸延伸ポリエステルフィルムには前記のように密着性改質層が積層される。前記密着性改質層の樹脂としては、例えば共重合ポリエステル系樹脂、ポリウレタン系樹脂、アクリル系樹脂、スチレン−マレイン酸グラフトポリエステル樹脂、アクリルグラフトポリエステル樹脂などが挙げられ、少なくとも１つ以上を使用することが好ましい。なかでも、共重合ポリエステル系樹脂及びポリウレタン系樹脂からなる樹脂、スチレン−マレイン酸グラフトポリエステル樹脂が優れた密着性を有し特に好ましい。
密着性改良層形成に用いる塗布液調整について以下に共重合ポリエステル系樹脂及びポリウレタン系樹脂からなる塗布液の一例について説明する。
【００５８】
本発明の密着性改質層に用いる共重合ポリエステル系樹脂とは分岐したグリコール成分を構成成分とする。ここでいう分岐したグリコール成分とは例えば２，２−ジメチル−１，３−プロパンジオール、２−メチル−２−エチル−１，３−プロパンジオール、２−メチル−２−ブチル−１，３−プロパンジオール、２−メチル−２−プロピル−１，３−プロパンジオール、２−メチル−２−イソプロピル−１，３−プロパンジオール、２−メチル−２−ｎ−ヘキシル−１，３−プロパンジオール、２、２−ジエチル−１，３−プロパンジオール、２−エチル−２−ｎ−ブチル−１，３−プロパンジオール、２−エチル−２−ｎ−ヘキシル−１，３−プロパンジオール、２、２−ジ−ｎ−ブチル−１，３−プロパンジオール、２−ｎ−ブチル−２−プロピル−１，３−プロパンジオール、及び２、２−ジ−ｎ−ヘキシル−１，３−プロパンジオールなどが挙げられる。
【００５９】
上記の分岐したグリコール成分は全グリコール成分の中に、好ましくは１０モル％以上の割合で、さらには好ましくは２０モル％以上の割合で含有される。上記化合物以外のグリコール成分としてはエチレングリコールが最も好ましい。少量であれば、ジエチレングリコール、プロピレングリコール、ブタンジオール、ヘキサンジオール又は１，４シクロヘキサンジメタノールなどを用いてもよい。
【００６０】
共重合ポリエステル系樹脂に構成成分として含有される、ジカルボン酸成分としては、テレフタル酸及びイソフタル酸が最も好ましい。少量であれば他のジカルボン酸；ジフェニルカルボン酸及び２，６−ナルタレンジカルボン酸の芳香族ジカルボン酸を加えて共重合させてもよい。
【００６１】
上記ジカルボン酸成分の他に、水分散性を付与させるため、５−スルホイソフタル酸を１〜１０モル％の範囲で使用するのが好ましく、例えばスルホテレフタル酸、５−スルホイソフタル酸、４−スルホナフタレンイソフタル酸−２，７−ジカルボン酸及び５−（４−スルフォフェノキシ）イソフタル酸及びその塩類等を挙げることができる。
【００６２】
本発明の密着性改質層に用いるポリウレタン樹脂とは例えばブロック型イソシアネート基を含有する樹脂であって、末端イソシアネート基を親水性基で封鎖（以下ブロックと言う）した、熱反応型の水溶性ウレタンなどが挙げられる。上記イソシアネート基のブロック化剤としては、重亜硫酸塩類及びスルホン酸基を含有したフェノール類、アルコール類、ラクタム類オキシム類及び活性メチレン化合物類等が挙げられる。ブロック化されたイソシアネート基はウレタンプレポリマーを親水化あるいは水溶化する。フィルム製造時の乾燥あるいは熱セット過程で、上記樹脂に熱エネルギーが与えられると、ブロック化剤がイソシアネート基からはずれるため、上記樹脂は自己架橋した編み目に混合した水分散性共重合ポリエステル樹脂を固定化するとともに上記樹脂の末端基等とも反応する。塗布液調整中の樹脂は親水性であるため耐水性が悪いが、塗布、乾燥、熱セットして熱反応が完了すると、ウレタン樹脂の親水基すなわちブロック化剤がはずれるため、耐水性が良好な塗膜が得られる。上記ブロック化剤の内、熱処理温度、熱処理時間が適当で、工業的に広く用いられるものとしては重亜硫酸塩類が最も好ましい。
【００６３】
上記樹脂において使用される、ウレタンプレポリマーの化学組成としては（１）分子内に２個以上の活性水素原子を有する、有機ポリイソシアネート、あるいは分子内に少なくとも２個の活性水素原子を有する分子量が２００〜２０，０００の化合物、（２）分子内に２個以上のイソシアネート基を有する、有機ポリイソシアネート、あるいは、（３）分子内に少なくとも２個活性水素原子を有する鎖伸長剤を反応せしめて得られる、末端イソシアネート基を有する化合物である。
【００６４】
上記（１）の化合物として一般に知られているのは、末端又は分子中に２個以上のヒドロキシル基、カルボキシル基、アミノ基あるいはメルカプト基を含むものであり、特に好ましい化合物としては、ポリエーテルポリオール及びポリエーテルエステルポリオール等が挙げられる。
【００６５】
ポリエーテルポリオールとしては、例えばエチレンオキシド及び、プロピレンオキシド等アルキレンオキシド類、あるいはスチレンオキシド及びエピクロルヒドリン等を重合した化合物、あるいはそれらのランダム重合、ブロック重合あるいは多価アルコールへの付加重合を行って得られた。
【００６６】
ポリエステルポリオール及びポリエーテルエステルポリオールとしては、主として直鎖状あるいは分岐状の化合物が挙げられる。コハク酸、アジピン酸、フタル酸及び無水マレイン酸等の多価の飽和あるいは不飽和カルボン酸、あるいは該カルボン酸無水物等と、エチレングリコール、ジエチレングリコール、１，４−ブタンジオール、ネオペンチルグリコール、１，６−ヘキサンジオール及びトリメチロールプロパン等の多価の飽和及び不飽和のアルコール類、比較的低分子量のポリエチレングリコール及びポリプロピレングリコール等のポリアルキレンエーテルグリコール類、あるいはそれらアルコール類の混合物とを縮合することにより得ることができる。
【００６７】
さらにはポリエステルポリオールとしてはラクトン及びヒドロキシ酸から得られるポリエステル類、またポリエーテルエステルポリオールとしては、あらかじめ製造されたポリエステル類にエチレンオキシドあるいはプロピレンオキシド等を付加せしめたポリエーテルエステル類も使用することができる。
【００６８】
上記（２）の有機ポリイソシアネートとしては、トルイレンジイソシアネートの異性体類、４，４−ジフェニルメタンジイソシアネート等の芳香族ジイソシアネート類、キシリレンジイソシアネート等の芳香族脂肪族ジイソシアネート類、イソホロンジイソシアネート及び４，４−ジシクロヘキシルメタンジイソシアネート等の脂環式ジイソシアネート類、ヘキサメチレンジイソシアネート、及び２，２，４−トリメチルヘキサメチレンジイソシアネート等の脂肪族ジイソシアネート類、あるい
はこれらの化合物を単一あるいは複数でトリメチロールプロパン等とあらかじめ付加させたポリイソシアネート類が挙げられる。
【００６９】
上記（３）の少なくとも２個の活性水素を有する鎖伸長剤としては、エチレングリコール、ジエチレングリコール、１，４−ブタンジオール、及び１，６−ヘキサンジオール等のグリコール類、グリセリン、トリメチロールプロパン、及びペンタエリスリトール等の多価アルコール類、エチレンジアミン、ヘキサメチレンジアミン、及びピペラジン等のジアミン類、モノエタノールアミン及びジエタノールアミン等のアミノアルコール類、チオジエチレングルコール等のチオジグリコール類、あるいは水が挙げられる。
【００７０】
上記（３）のウレタンポリマーを合成するには通常、上記鎖伸長剤を用いた一段式あるいは多段式イソシアネート重付加方法により、１５０℃以下、好ましくは７０〜１２０℃の温度において、５分ないし数時間反応させる。活性水素原子に対するイソシアネート基の比は、１以上であれば自由に選べるが、得られるウレタンプレポリマー中に遊離のイソシアネート基が残存することが必要である。
【００７１】
さらには遊離のイソシアネート基の含有量は１０質量％以下であればよいが、ブロック化された後のウレタンポリマー水溶液の安定性を考慮すると、７質量％以下であるのが好ましい。
【００７２】
得られた上記ウレタンプレポリマーは、好ましくは重亜硫酸塩を用いてブロック化を行う。重亜硫酸塩水溶液と混合し、約５分〜１時間、よく攪拌しながら反応を進行させる。反応温度は６０℃以下とするのが好ましい。その後、水で希釈して適当な濃度にして、熱反応型水溶性ウレタン組成物とする。該組成物は使用する際、適当な濃度及び粘度に調製するが、通常８０〜２００℃前後に加熱すると、ブロック剤の重亜硫酸塩が解離し、活性なイソシアネート基が再生するために、プレポリマーの分子内あるいは分子間で起こる重付加反応によってポリウレタン重合体が生成したり、また他の官能基への付加を起こす性質を有するようになる。
【００７３】
上記に説明したブロック型イソシアネート基を含有する樹脂（Ｂ）の１例としては、第一工業製薬社製の商品名エラストロンが代表的に例示される。エラストロンは、重亜硫酸ソーダによってイソシアネート基をブロックしたものであり、分子末端に強力な親水性を有する、カルバモイルスルホネート基が存在するため、水溶性となっている。
本発明で使用される、分岐したグリコール成分を含有する共重合ポリエステル樹脂（Ａ）及びブロック型イソシアネート基を含有する樹脂（Ｂ）を混合して塗布液を調製する場合、樹脂（Ａ）と樹脂（Ｂ）の質量比は（Ａ）：（Ｂ）＝９０：１０〜１０：９０が好ましく、さらには好ましくは（Ａ）：（Ｂ）＝８０：２０〜２０：８０の範囲である。固形分質量に対する上記樹脂（Ａ）の割合が１０質量％未満では、基材フィルムへの塗布性が不適で、表面層と該フィルムとの間の密着性が不十分となる。一方、１０質量％未満の場合には、ＵＶ硬化タイプのハードコートにおいては実用性のある密着性が得られない。
【００７４】
本発明で使用される水性塗布液には、熱架橋反応を促進させるため、触媒を添加してもよく、例えば無機物質、塩類、有機物質、アルカリ性物質、酸性物質及び含金属有機化合物等、種々の化学物質が用いられる。また水溶液のｐＨを調節するために、アルカリ性物質あるいは酸性物質を添加してもよい。
【００７５】
上記水性塗布液を基材フィルム表面に塗布する際には、該フィルムへの濡れ性を上げ、塗布液を均一にコートするために、公知のアニオン性活性剤及びノニオン性の界面活性剤を必要量添加して用いることができる。塗布液に用いる溶剤は、水の他にエタノール、イソプロピルアルコール及びベンジルアルコール等のアルコール類を、全塗布液に占める割合が５０質量％未満となるまで混合してもよい。さらには、１０質量％未満であれば、アルコール類以外の有機溶剤を溶解可能な範囲で混合してもよい。ただし、塗布液中、アルコール類とその他の有機溶剤との合計は、５０質量％未満とする。
【００７６】
有機溶剤の添加量が５０質量％未満であれば、塗布乾燥時に乾燥性が向上するとともに、水のみの場合と比較して塗布膜の外観向上の効果がある。５０質量％を越えると、溶剤の蒸発速度が速く塗工中に塗布液の濃度変化が起こり、粘度が上昇して塗工性が低下するために、塗布膜の外観不良を起こす恐れがあり、さらには火災などの危険性も考えられる。塗布液の溶液粘度は１．０ＰａＳ（パスカルセック）以下が好ましい。１．０ＰａＳ（パスカルセック）以上ではスジ状の塗布厚み斑が発生しやすい。
【００７７】
本発明では基材フィルム中に易滑性付与を目的とした滑剤を添加しないため、上記水性塗布液には、粒子を添加しフィルム表面に適度な突起を形成するのが好ましい。かかる粒子の例としては、炭酸カルシウム、リン酸カルシウム、シリカ、カオリン、タルク、二酸化チタン、アルミナ、硫酸バリウム、フッ化カルシウム、フッ化リチウム、ゼオライト、硫化モリブデン等の無機粒子、架橋高分子粒子、シュウ酸カルシウム等の有機粒子を挙げることができる。なかでもシリカがポリエステル樹脂と屈折率が比較的近く高い透明性が得やすいため最も好適である。
【００７８】
上記水性塗布液に添加する粒子の平均粒径は、通常１．０μｍ以下、好ましくは０．５μｍ以下、さらには好ましくは０．１μｍ以下である。平均粒径が１．０μｍを超えるとフィルム表面が粗面化し、フィルムの透明性が低下する傾向がある。また、上記塗液中に含まれる粒子含有量は、通常、塗布、乾燥後で塗布膜の粒子含有量が６０質量％以下、好ましくは５０質量％以下、さらには好ましくは４０質量％以下になるよう添加する。塗布膜の粒子含有量が６０質量％を超えるとフィルムの密着性が損なわれることがある。
【００７９】
フィルム中に、上記粒子を２種類以上配合してもよく、同種の粒子で粒径の異なるものを配合してもよい。いずれにしても、粒子全体の平均粒径、及び合計の含有量が上記した範囲を満足することが好ましい。上記塗布液を塗布する際には塗布液中の粒子の粗大凝集物を除去するために塗布直前に塗布液が精密濾過されるように濾材を配置する必要がある。
【００８０】
本発明で用いられる塗布液を精密濾過するための濾材は濾過粒子サイズ２５μｍ以下（初期濾過効率：９５％）であることが必要である。２５μｍ以上では粗大凝集物が十分去できず、除去できなかった多くの粗大凝集物は塗布、乾燥後一軸延伸、あるいは二軸延伸した際に密着性改質層に粒子の粗大凝集物が広がって１００μｍ以上の凝集物として認識され結果として多くの光学欠点が発生する。
【００８１】
塗布液を精密濾過するための濾材のタイプは上記性能を有していれば特に限定されないが例えばフィラメント型、フェルト型、メッシュ型が挙げられる。塗布液を精密濾過するための濾材の材質は上記性能を有しており、かつ塗布液に悪影響を及ばさなければ特に限定はされないが例えばステンレス、ポリエチレン、ポリプロピレン、ナイロン等が挙げられる。
【００８２】
上記水性塗布液の組成物には、その効果を消失しない限りにおいて帯電防止剤、顔料、有機フィラー及び潤滑剤等の種々の添加剤を混合してもよい。さらには、塗布液が水性であるため、その寄与効果を消失しない限りにおいて、性能向上のために、他の水溶性樹脂、水分散性樹脂及びエマルジョン等を塗布液に添加してもよい。
【００８３】
上記の様にして得られたフィルムの面方向屈折率〔（Ｎｘ(長手方向屈折率)＋Ｎｙ（幅方向屈折率）／２）〕は１．５７〜１．６３の範囲であり、さらには１．５９〜１．６２であることがより好ましい。この値が１．５７より低い場合、もしくは１．６２よりも高い場合は、ハードコートとの屈折率差が大きくなり、界面での反射が大きくなるためハードコートを施した後の干渉縞がきつく見えてしまい問題となる。また、このフィルム屈折率を得るためには上記方法での製膜により達成できるが、特にはＢ層に用いられる共重合ポリエステルの組成比、一軸目、二軸目の延伸時の温度、倍率、熱固定ゾーンでの熱処理温度、処理時間、緩和処理時の温度と緩和率等が主に寄与している。
【実施例】
【００８４】
以下、実施例に基づいて本発明をより具体的に説明するが、本発明がこれら実施例に限定されるものではない。
なお、本発明のハードコート用二軸延伸ポリエステルの特性は以下の方法にしたがって測定した。
【００８５】
（１）吸熱融解ピーク〔融点（Ｔｍ）〕
ＪＩＳ  Ｋ  ７１２１に準拠し、ＤＳＣ６２００（セイコーインスツルメント社）を用い、乾燥窒素中で試料を測定し、融解ピーク温度Ｉ、II、IIIを測定した。ポリエステルフィルムのサンプル片１０ｍｇをアルミ製パンに入れ、２０℃／ｍｉｎで３０℃から３００℃に加熱し、ＤＳＣ曲線を出力した。吸熱融解ピーク温度は、ＪＩＳ  Ｋ  ７１２１に記載の「融解温度の求め方」に従い読み取った。
【００８６】
（２）全光線透過率の測定
実施例及び比較例で得た光学用易接着フィルムをヘイズメーター（日本電色社製モデルＴＮＤＨ２０００）を用いて測定した。
【００８７】
（３）曇価の測定
実施例及び比較例で得た光学用易接着フィルムをヘイズメーター（日本電色社製モデルＴＮＤＨ２０００）を用いて測定した。
曇価上昇値は加熱処理（１７０℃１０分）前後の曇価値の差から求めた。
【００８８】
（４）干渉縞の評価方法
実施例及び比較例で得た光学用易接着フィルムのＡ層側の易接着表面に、大日精化社製ハードコート剤（セイカビームＥＸＦ０１（Ｂ））を＃８ワイヤバーにより塗布し、７０℃で１分間乾燥し溶剤を除去した後、高圧水銀灯で２００ｍＪ／ｃｍ2、照射距離１５ｃｍ、走行速度５ｍ／分の条件下で、厚み３μｍのハードコート層を形成し、ハードコートフィルムを得た。
【００８９】
次に、ハードコート層と反対側に黒色光沢テープを貼りあわせて見やすくして、該フィルムのハードコート層側から３波長光線（ナショナル  パルック  ３波長形昼白色（Ｆ．Ｌ  １５ＥＸ−Ｎ  １５Ｗ））を照射して、斑の強さを観察し、下記の基準で評価した。
○：ほとんど干渉斑が確認できない
△：薄く干渉縞が確認される
×：鮮明に干渉縞が観察される
【００９０】
（５）摩擦係数μｓ
ＪＩＳ−Ｋ  ７１２５に準拠し、下記条件により評価した。  平板用試験片：幅１３０ｍｍ、長さ２５０ｍｍで溶融押出し後の冷却ロールに接する側の面を使用。  そり用（テーブル側）試験片：幅１２０ｍｍ、長さ１２０ｍｍで平板用試験片と逆側の面を使用。  測定雰囲気：２３℃、５０％ＲＨ、そり質量：２００ｇｆ、試験速度：１５０ｍｍ／分。
【００９１】
（６）ハードコート層の密着性評価方法
実施例及び比較例で得た光学用易接着フィルムのＡ層側の易接着表面に、大日精化社製ハードコート剤（セイカビームＥＸＦ０１（Ｂ））を＃８ワイヤバーにより塗布し、７０℃で１分間乾燥し溶剤を除去した後、高圧水銀灯で２００ｍＪ／ｃｍ2、照射距離１５ｃｍ、走行速度５ｍ／分の条件下で、厚み３μｍのハードコート層を形成した。
得られたフィルムをＪＩＳ−Ｋ５４００の８．５．１記載に準じた試験方法で密着性を求めた。具体的には、ハードコート層及び、密着性改質層を貫通して基材フィルムに達する１００個の升目状の切り傷を、隙間間隔２ｍｍのカッターガイドを用いて付けた。次いで、セロハン粘着テープ（ニチバン社製４０５番；２４ｍｍ幅）を升目状の切り傷面に張り付け、消しゴムでこすって完全に付着させた後、垂直に引き剥がして目視により下記の式から密着性を求めた。密着性（％）＝（１−剥がれ面積／評価面積）×１００
【００９２】
（７）フィルム屈折率
厚み方向の屈折率（Ｎｚ）及び幅方向の屈折率（Ｎｙ）及び長手方向屈折率（Ｎｘ）
アタゴ社製アッベ屈折計４Ｔを用いて、接眼レンズに偏光板を取り付け、偏光板の向き及びフィルムの向きをそれぞれ調整し、フィルム厚み方向の屈折率（Ｎｚ）、幅方向の屈折率（Ｎｙ）、長手方向の屈折率（Ｎｘ）を測定した。中間液としてジョードメタンを用いた。各方向の屈折率の測定は、各サンプルに対しｎ＝３でフィルム両面について行い、その平均値を各方向の屈折率とした。
【００９３】
ここでいう幅方向とは、ロール巻き出し方向に対し垂直な方向、長手方向とは、ロールの巻き出し方向に平行な方向をいう。面方向屈折率は以下のようにして求めた。
面方向屈折率＝（Ｎｘ＋Ｎｙ）/２
【００９４】
（８）耐ブロッキング性
５０ｍｍ幅に切断した２枚のサンプルフィルム を面が異なるようにを重ねあわせ３０ｋｇ／ｃｍ2の荷重下、６０℃×８０％ＲＨにて２０時間処理した後、塗設面と非塗設面との剥離力を測定し、耐ブロッキング 性を下記の通り評価する。
○：  剥離力≦２０ｇｆ（耐ブロッキング 性良好）
△：  ２０ｇｆ＜剥離力≦５０ｇｆ（耐ブロッキング 性やや不良）
×：  ５０ｇｆ＜剥離力        （耐ブロッキング 性不良）
【００９５】
（９）熱収縮率
測定すべき方向に対し、フィルムを幅１０ｍｍ、長さ２５０ｍｍに切り取り、２００ｍｍ間隔で印を付け、５ｇｆの一定張力下で印の間隔Ａを測定する。次いで、フィルムを１５０℃の雰囲気中のオーブンに入れ、無荷重下で１５０±３℃で３０分間加熱処理した後、印の間隔Ｂを５ｇｆの一定張力下で測定する。以下の式より熱収縮率を求めた。
熱収縮率（％）＝（Ａ−Ｂ）／Ａ×１００
【００９６】
実施例１
（共重合ポリエステル樹脂（ａ）の製造）
あらかじめ反応物を含有している第１エステル化反応缶に、ジカルボン酸成分として高純度テレフタル酸（ＴＰＡ）を１００モル％、グリコール成分としてエチレングリコール（ＥＧ）を７０モル％及びネオペンチルグリコール（ＮＰＧ）を３０モル％、ジカルボン酸成分に対する全グリコール成分のモル比を２．０としたスラリーを、生成ポリマーとして１ｔｏｎ／ｈｒの生産量となるように連続的に供給した。さらには、三酸化アンチモンを１２ｇ／Ｌのエチレングリコール溶液として、生成ポリマーに対してＳｂ含有量が０．０２５モル％となるように、第１エステル化反応缶に連続的に供給し、缶内圧力０．０５ＭＰａで攪拌下、約２５０℃で平均滞留時間として約３時間反応を行った。
【００９７】
この反応物を第２エステル化反応缶に移送し、缶内圧力０．０５ＭＰａで攪拌下、約２６０℃で平均滞留時間として約１時間反応を行った。次いで、この反応物を第３エステル化反応缶に移送し、缶内圧力０．０５ＭＰａで攪拌下、約２６０℃で所定の反応度まで反応を行った。
【００９８】
この時得られたオリゴマーはその末端基の酸価が３８０ｅｑ／ｔｏｎであった。このオリゴマーに、酢酸マグネシウム４水和物を５０ｇ／Ｌのエチレングリコール溶液として、生成ポリマーに対してＭｇ含有量（Ｍ）が０．１７モル％となるように、リン酸トリメチルを６５ｇ／Ｌのエチレングリコール溶液として、生成ポリマーに対してＰ含有量（Ｐ）が０．０７９モル％（Ｍ／Ｐ＝２．２；モル比）となるよう、酢酸ナトリウムを１０ｇ／Ｌのエチレングリコール溶液として、生成ポリマーに対してＮａ含有量が０．０１８モル％となるように、酢酸コバルト４水和物を５０ｇ／Ｌのエチレングリコール溶液として、生成ポリマーに対して０．００３５モル％となるように別々の供給口から第３エステル化反応缶に連続的に供給した。
【００９９】
このエステル化反応生成物を第１重縮合反応缶に連続的に供給し、攪拌下、約２６５℃、３５ｈＰａで約１時間、次いで第２重縮合反応缶で攪拌下、約２７０℃、５ｈＰａで約１時間、さらには最終重縮合反応缶で攪拌下、約２８０℃、０．５〜１．５ｈＰａで約１時間重縮合させた。重縮合後、除去率が９５％以上のろ過精度が６０μｍであるステンレス長繊維製のリーフ付き筒状型ポリマーフィルターを通過させた。次いで、溶融樹脂をダイスからストランド状に抜き出し、水槽で水冷後、チップ状にカッティングして固有粘度（ＩＶ）が０．７４ｄｌ／ｇの共重合ポリエステルを得た。
【０１００】
（共重合ポリエステルｂ）
グリコール成分が脂環族グリコール、１，４−シクロヘキサンジメタノール（ＣＨＤＭ）を３０．５モル％含有する固有粘度（ＩＶ）が０．７５ｄｌ／ｇの粒子を含有しない共重合ポリエステル樹脂（東洋紡績社製、ＦＰ３０１）を用いた。
【０１０１】
（ポリエチレンテレフタレート樹脂）
固有粘度（ＩＶ）が０．６２ｄｌ／ｇ粒子を含有しないポリエチレンテレフタレート樹脂（東洋紡績社製、ＭＥ−５５３）を用いた。
【０１０２】
（密着性改質層形成用の塗布液の調整）
密着性改質層形成用の塗布液を以下の方法に従って調製した。ジメチルテレフタレート９５質量部、ジメチルイソフタレート９５質量部、エチレングリコール３５質量部、ネオペンチルグリコール１４５質量部、酢酸亜鉛０．１質量部及び三酸化アンチモン０．１質量部を反応容器に仕込み、１８０℃で３時間かけてエステル交換反応を行った。次に５−ナトリウムイソフタル酸６．０質量部を添加し、２４０℃で１時間かけてエステル化反応を行った後、重縮合反応を行い、ポリエステル樹脂を得た。得られたポリエステル樹脂の３０質量％水分散液を６．７質量部、重亜硫酸ソーダでブロックしたイソシアネート基を含有する自己架橋型ポリウレタン樹脂の２０質量％水溶液（第一工業製薬製、商品名エラストロンＨ−３）を４０質量部、エラストロン用触媒（Ｃａｔ６４）を０．５質量部、水を４７．８質量部及びイソプロピルアルコールを５質量部、それぞれ混合し、さらにはアニオン性界面活性剤を１質量％、球状コロイダルシリカ粒子（日産化学工業製、スノーテックスＯＬ）を５質量％添加し塗布液とした。
【０１０３】
（積層フィルムの製造）
Ｂ層用原料として前記共重合ポリエステル樹脂ペレットａを５０質量部と粒子を含有しないポリエチレンテレフタレート樹脂ペレット（東洋紡績社製、ＭＥ−５５３）５０質量部とをブレンドし５０℃で６時間減圧乾燥（１Ｔｏｒｒ）した後、押出機１（Ｂ層用）に、粒子を含有しないポリエチレンテレフタレートのペレット（東洋紡績社製、ＭＥ−５５３）を１３５℃で６時間減圧乾燥（１Ｔｏｒｒ）した後、押出機２（Ａ層用）にそれぞれ供給し、２８５℃で溶解した。この２つのポリマーを、それぞれステンレス焼結体の濾材（公称濾過精度：１０μｍ粒子を９５％カット）で濾過し、３層合流ブロックにて、積層し、口金よりシート状にして押出した後、静電印加キャスト法を用いて表面温度３０℃のキャスティングドラムに巻きつけて冷却固化し、未延伸フィルムを作った。この時の沿う構成はＢ：Ａ：Ｂ層となるようし、それぞれの層の厚さの積層比は８：８４：８となるように各押出機の吐出量を調整した。
【０１０４】
この製膜の際、溶融樹脂の異物除去用濾材として濾過粒子サイズ（初期濾過効率：９５％）１５ｍのステンレス製焼結濾材を用いた。次にこの未延伸フィルムを加熱されたロール群及び赤外線ヒーターで１１０℃に加熱し、その後、周速差のあるロール群で長手方向に１段目は１．９５倍、２段目は１．６４倍、合計で３．２倍の延伸を行い、一軸配向ＰＥＴフィルムを得た。この時の屈折率ΔＮｘは０．０６２であった。
【０１０５】
その後、前記密着性改質層形成用の塗布液を濾過粒子サイズ（初期濾過効率：９５％）２５μｍのフェルト型ポリプロピレン製濾材で精密濾過し、リバースロール法で両面に塗布、乾燥した。塗布後引き続いて、フィルムの端部をクリップで把持して１５０℃に加熱された熱風ゾーンに導き、乾燥後幅方向に３．６倍に延伸し２３０℃に設定された熱固定ゾーン１にて５秒間熱固定処理し、その後２００℃に設定されたゾーン２にて５秒間処理し、この熱処理工程中で幅方向に３％の弛緩処理し、その後冷却ゾーンに導き冷却を完了させ、光学用二軸延伸ポリエステルフィルムを得た。この時のフィルム厚さ１００μｍであり、この時の密着性改質層のコート量は０．０１ｇ／ｍ2であった。
【０１０６】
実施例２
実施例１において、Ｂ層用原料として前記共重合ポリエステル樹脂ペレットａを６７質量部と粒子を含有しないポリエチレンテレフタレート樹脂ペレット（東洋紡績社製、ＭＥ−５５３）３３質量部とし、２軸目の延伸工程において熱固定ゾーン１の設定温度を２２５℃とした以外は同様の方法で光学用二軸配向積層ポリエステルフィルムを得た。
【０１０７】
実施例３
実施例１において、Ｂ層用原料として前記共重合ポリエステル樹脂ペレットａを４０質量部と粒子を含有しないポリエチレンテレフタレート樹脂ペレット（東洋紡績社製、ＭＥ−５５３）６０質量部とし、２軸目の延伸工程において熱固定ゾーン１の設定温度を２４５℃とした以外は同様の方法で光学用二軸配向積層ポリエステルフィルムを得た。
【０１０８】
実施例４
実施例１において、２軸目の延伸工程において熱固定ゾーン１の設定温度を２４５℃とした以外は同様の方法で光学用二軸配向積層ポリエステルフィルムを得た。
【０１０９】
実施例５
実施例４において、２軸目の延伸工程において熱固定ゾーン１の設定温度を２１５℃とした以外は同様の方法で光学用二軸配向積層ポリエステルフィルムを得た。
【０１１０】
実施例６
実施例１において、Ｂ層用原料として前記共重合ポリエステル樹脂ペレットａを５０質量部と粒子を含有しないポリエチレンテレフタレート樹脂ペレット（東洋紡績社製、ＭＥ−５５３）４０質量部と、平均粒子径が２．５μｍのシリカ粒子２０００ｐｐｍを含有するポリエチレンテレフタレート樹脂ペレット（東洋紡績社製、ＲＥ−５５４）１０質量部を用いた以外は同様の方法で光学用二軸配向積層ポリエステルフィルムを得た。
【０１１１】
実施例７
Ａ層及びＣ層用原料として共重合ポリエステル樹脂ｂ（東洋紡績社製、ＦＰ３０１）を６０質量部と粒子を含有しないポリエチレンテレフタレート樹脂ペレット（東洋紡績社製、ＭＥ−５５３）４０質量部を用い、２軸目の延伸工程において熱固定ゾーン１の設定温度を２２０℃とした以外は同様の方法で光学用二軸配向積層ポリエステルフィルムを得た。
【０１１２】
比較例１
実施例１において、Ｂ層用原料として粒子を含有しないポリエチレンテレフタレート樹脂ペレット（東洋紡績社製、ＭＥ−５５３）１００質量部、その乾燥条件を１３５℃で６時間減圧乾燥（１Ｔｏｒｒ）とした以外は同様の方法で光学用二軸延伸ポリエステルフィルムを得た。
【０１１３】
比較例２
実施例１において、Ｂ層用原料として前記共重合ポリエステル樹脂ペレットａを２７質量部と粒子を含有しないポリエチレンテレフタレート樹脂ペレット（東洋紡績社製、ＭＥ−５５３）７３質量部を用い、２軸目の延伸工程において熱固定ゾーン１の設定温度を２４５℃とした以外は同様の方法で光学用二軸配向積層ポリエステルフィルムを得た。
【０１１４】
比較例３
実施例１において、Ｂ層用原料として前記共重合ポリエステル樹脂ペレットａを１００質量部用い、２軸目の延伸工程において熱固定ゾーン１の設定温度を２１０℃とした以外は同様の方法で光学用二軸配向積層ポリエステルフィルムを得た。
【０１１５】
比較例４
実施例１において、Ｂ層用原料として前記共重合ポリエステル樹脂ペレットａを４０質量部と粒子を含有しないポリエチレンテレフタレート樹脂ペレット（東洋紡績社製、ＭＥ−５５３）６０質量部を用い、得られた未延伸フィルムを加熱されたロール群及び赤外線ヒーターで９０℃に加熱し、その後、周速差のあるロール群で長手方向に１段で３．６倍の延伸を行い、一軸配向ＰＥＴフィルムを得た。この時の屈折率ΔＮｘは０．１１５であった。
【０１１６】
その後、前記密着性改質層形成用の塗布液を濾過粒子サイズ（初期濾過効率：９５％）２５μｍのフェルト型ポリプロピレン製濾材で精密濾過し、リバースロール法で両面に塗布、乾燥した。塗布後引き続いて、フィルムの端部をクリップで把持して１００℃に加熱された熱風ゾーンに導き、乾燥後幅方向に４．２倍に延伸し２１０℃に設定された熱固定ゾーン１にて５秒間熱固定処理し、この熱処理工程中で幅方向に３％の弛緩処理し、その後すぐに冷却ゾーンに導き冷却を完了させ、光学用二軸延伸ポリエステルフィルムを得た。
【０１１７】
実施例１〜７及び比較例１〜４で得られたフィルムの製造条件と物性を表１に、物性と評価結果を表２に示す。
【０１１８】
【表１】
2006181997.tif 000003
【０１１９】
【表２】
2006181997.tif 000004
【０１２０】
以上、本発明の光学用二軸配向積層ポリエステルフィルムについて、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【０１２１】
本発明の光学用二軸配向積層ポリエステルフィルムは加熱処理後の曇価上昇が極めて小さく、滑り性、耐ブロッキング性、寸法安定性に優れ、かつ干渉斑も目立たないため、タッチパネル、液晶表示板（ＬＣＤ）、テレビやコンピューターのブラウン管（ＣＲＴ）、プラズマディスプレイ（ＰＤＰ）等の表示画面の前面に装着して、外光の写り込み、ぎらつき、虹彩状色彩等を抑制することができ、かつ視認性に優れる、反射防止フィルムなどの各種光学用フィルムの基材として好適である。
【図面の簡単な説明】
【０１２２】
【図１】本発明の光学用二軸配向積層ポリエステルフィルムにおける、吸熱融解ピークを示すＤＳＣチャートの一例である。
【符号の説明】
【０１２３】
Ｉ：吸熱融解ピ−ク
II：吸熱融解ピ−ク
III：吸熱融解ピ−ク
【図１】
2006181997.tif 000005